ИЗДЕЛИЕ ИЗ СПЛАВА Al-Mg, ПОДХОДЯЩЕЕ ДЛЯ ПРИМЕНЕНИЙ В КАЧЕСТВЕ БРОНЕВОГО ЛИСТА

1. Лист из алюминиевого сплава, обладающий улучшенной стойкостью к попадающим кинетическим снарядам, причем этот лист имеет толщину по сортаменту 10 мм или более, а алюминиевый сплав имеет химический состав, содержащий, мас.%:
Mg 4,0-6,0
Mn 0,2-1,4
Zn 0,9 макс.
Zr < 0,3
Cr < 0,3
Sc ≤ 0,5
Ti ≤ 0,3
Fe < 0,5
Si < 0,45
Ag < 0,4
Cu < 0,25,
другие элементы и неизбежные примеси каждого <0,05, в сумме <0,20,
остальное - алюминий,
и при этом лист обладает относительным удлинением в L-направлении более 10% и пределом прочности на растяжение в по меньшей мере примерно 330 МПа, и при этом лист из сплава получен при помощи процесса изготовления, содержащего литье, предварительный нагрев и/или гомогенизацию, горячую прокатку, первую операцию холодной обработки давлением, обработку отжигом при температуре менее 350°С, с последующей второй операцией холодной обработки давлением.
2. Лист из алюминиевого сплава по п.1, причем этот лист обладает по меньшей мере 4%-ным улучшением предела V50 по сравнению с аналогом АА5083-Н131, измеренного при испытании 0,3 АМР2 в соответствии с MIL-DTL-46027J от сентября 1998.
3. Лист из алюминиевого сплава по п.1, причем этот лист обладает условным пределом текучести в по меньшей мере примерно 250 МПа, а предпочтительно этот лист обладает условным пределом текучести в по меньшей мере примерно 255 МПа.
4. Лист из алюминиевого сплава по п.1, причем этот лист обладает относительным удлинением в L-направлении более 12%.
5. Лист из алюминиевого сплава по п.1, в котором содержание Mg составляет 4,3% или более, а предпочтительно содержание Mg составляет 4,9% или более.
6. Лист из алюминиевого сплава по п.1, в котором содержание Mn составляет в диапазоне 0,4-1,2%, а предпочтительно содержание Mn составляет в диапазоне 0,65-1,2%.
7. Лист из алюминиевого сплава по п.1, в котором Mg + Mn > 6,8% или Mg + Mn < 5,9%.
8. Лист из алюминиевого сплава по п.1, в котором содержание Zn составляет в диапазоне 0,20-0,90%, а предпочтительно содержание Zn составляет в диапазоне 0,35-0,70%.
9. Лист из алюминиевого сплава по п.1, в котором содержание Zr составляет в диапазоне 0,05-0,25%.
10. Лист из алюминиевого сплава по п.1, в котором содержание Cr составляет в диапазоне 0,08-0,25%, а содержание Ti составляет в диапазоне 0,1-0,2%.
11. Лист из алюминиевого сплава по п.1, у которого химический состав находится в пределах диапазона АА5059.
12. Лист из алюминиевого сплава по п.1, причем этот лист имеет толщину по сортаменту менее 100 мм, а предпочтительно этот лист имеет толщину по сортаменту в диапазоне 15-75 мм.
13. Лист из алюминиевого сплава по п.1, у которого первая операция холодной обработки давлением состоит из холодной прокатки с обжатием 4-12%.
14. Лист из алюминиевого сплава по п.1, у которого вторая операция холодной обработки давлением состоит из холодной прокатки с обжатием 4-12%.
15. Лист из алюминиевого сплава по п.1, у которого первая операция холодной обработки давлением состоит из растягивания в диапазоне 2-15%, а предпочтительно первая операция холодной обработки давлением состоит из растягивания в диапазоне 4-10%.
16. Лист из алюминиевого сплава по п.1, у которого вторая операция холодной обработки давлением состоит из растягивания в диапазоне 2-15%, а предпочтительно вторая операция холодной обработки давлением состоит из растягивания в диапазоне 4-10%.
17. Лист из алюминиевого сплава по п.1, у которого холодная обработка давлением состоит из комбинации растягивания и холодной прокатки.
18. Лист из алюминиевого сплава по п.1, у которого обработка отжигом осуществлена при температуре в диапазоне менее 300°С, а предпочтительно - в диапазоне от 220 до 300°С.
19. Лист из алюминиевого сплава по п.1, причем процесс изготовления листа из сплава при конечной толщине по сортаменту после операции холодной обработки давлением не включает дополнительную термообработку, так что в листе из сплава не происходит сколь-либо существенного восстановления.
20. Способ изготовления листа из алюминиевого сплава по любому из пп.1-13, обладающего улучшенной стойкостью к попадающим кинетическим снарядам, причем этот лист имеет конечную толщину по сортаменту 10 мм или более, а способ содержит последовательные этапы литья, предварительного нагрева и/или гомогенизации, горячей прокатки, первую операцию холодной обработки давлением, обработку отжигом при температуре менее 350°С, с последующей второй операцией холодной обработки давлением.
21. Способ по п.20, при котором первая операция холодной обработки давлением состоит из холодной прокатки с обжатием от 4 до 12%.
22. Способ по п.20, при котором вторая операция холодной обработки давлением состоит из холодной прокатки с обжатием от 4 до 12%.
23. Способ по п.20, при котором первая операция холодной обработки давлением состоит из растягивания в диапазоне от 2 до 15%, а предпочтительно первая операция холодной обработки давлением состоит из растягивания в диапазоне от 4 до 10%.
24. Способ по п.20, при котором вторая операция холодной обработки давлением состоит из растягивания в диапазоне от 2 до 15%, а предпочтительно вторая операция холодной обработки давлением состоит из растягивания в диапазоне от 4 до 10%.
25. Способ по п.20, при котором холодная обработка давлением состоит из комбинации растягивания и холодной прокатки.
26. Способ по п.20, при котором обработку отжигом осуществляют при температуре в диапазоне менее 300°С, а предпочтительно - в диапазоне от 220 до 300°С.
27. Способ по п.20, при котором процесс изготовления листа из сплава при конечной толщине по сортаменту после операции холодной обработки давлением не включает дополнительную термообработку, так что в листе из сплава не происходит сколь-либо существенного восстановления.